(57)【要約】【課題】エタノールからブタジエンに一段階で変換するに際して、再利用できない副生成物を低減しつつ、高い原料転化率を達成する。【解決手段】（Ａ）成分：第１１族及び第１０族からなる群から選択される金属と、（Ｂ）成分：第１２族及び第３族ランタノイドからなる群から選択される金属と、（Ｃ）成分：第４族から選択される金属とを担体に担持してなる固体触媒であって、前記（Ａ）成分１質量部に対して、前記（Ｂ）成分の含有量が３〜３３質量部で、前記（Ｃ）成分の含有量が５〜３３質量部である触媒の存在下で、エタノール又はエタノールとアセトアルデヒドとの混合物からブタジエンを生成させる工程を含む、ブタジエンの製造方法である。【選択図】なし【特許請求の範囲】
【請求項１】
触媒の存在下で、エタノール又はエタノールとアセトアルデヒドとの混合物からブタジエンを生成させる工程を含む、ブタジエンの製造方法であって、
前記触媒が、（Ａ）成分：第１１族及び第１０族からなる群から選択される金属と、（Ｂ）成分：第１２族及び第３族ランタノイドからなる群から選択される金属と、（Ｃ）成分：第４族から選択される金属とを担体に担持してなる固体触媒であって、前記（Ａ）成分１質量部に対して、前記（Ｂ）成分の含有量が３〜３３質量部で、前記（Ｃ）成分の含有量が５〜３３質量部である
ことを特徴とする、ブタジエンの製造方法。
【請求項２】
前記触媒の担体がシリカであることを特徴とする、請求項１に記載のブタジエンの製造方法。
【請求項３】
前記（Ａ）成分が銅及びニッケルからなる群から選択されることを特徴とする、請求項１又は２に記載のブタジエンの製造方法。
【請求項４】
前記（Ｂ）成分が亜鉛及びランタンからなる群から選択されることを特徴とする、請求項１〜３のいずれか一項に記載のブタジエンの製造方法。
【請求項５】
前記（Ｃ）成分がジルコニウムであることを特徴とする、請求項１〜４のいずれか一項に記載のブタジエンの製造方法。
【請求項６】
大気圧の気相条件下、反応温度が３００℃より高く且つ６００℃以下で、重量空間速度が０．１〜１５ｇ／ｇ−ｃａｔ・ｈの条件下で前記ブタジエンを生成させる工程を実施することを特徴とする、請求項１〜５のいずれか一項に記載のブタジエンの製造方法。
【発明の詳細な説明】
【技術分野】
【０００１】
本発明は、ブタジエンの製造方法に関するものである。
【背景技術】
【０００２】
従来、１，３−ブタジエン（以下、「ブタジエン」と略記することがある）は、モノマーとしてブタジエンゴム（ＢＲ）、スチレン・ブタジエンゴム（ＳＢＲ）等の合成ゴムの原料として使用されており、主として、ナフサをエチレンクラッカー（ナフサクラッカー）により熱分解してエチレンやプロピレンを生成させる際の副生成物として得られている。しかしながら、近年の原料のライトフィード化により、ブタジエンの生成量が減少してきている。そこで、石化代替原料として、バイオマス（トウモロコシやサトウキビ）を発酵させ、ブタンジオール、ブタノール、ブテン又はエタノールを経由してブタジエンを製造するプロセスが研究されている。
【０００３】
一方、エタノールからブタジエンを１ステップ法で製造する方法としては、１９４０年代に、米国やソビエト連邦（現ロシア）で実用化されていたレベデフ法が知られている。例えば、下記非特許文献１には、ＺｒとＺｎをシリカに担持してなる触媒や、ＣｕとＺｒとＺｎをシリカに担持してなる触媒などにエタノールを接触させることで、エタノールの転化率が高くなり、また、生成物中のブタジエンの選択率が高くなることが開示されている。
【先行技術文献】
【非特許文献】
【０００４】
【非特許文献１】Matthew D. Jones et. al, “Investigations into the conversion of ethanol into 1,3-butadiene”, Catalysis Science & Technology, 2011, 1, 267-272
【発明の概要】
【発明が解決しようとする課題】
【０００５】
上述したエタノールからブタジエンを生成させる反応では、ブタジエンの他に、エテン（エチレン）、アセトアルデヒド、ジエチルエーテル、１−ブテン等が副生するが、この内、アセトアルデヒドは、原料として再利用することができる。しかしながら、上記非特許文献１に開示の触媒では、エテン等のアセトアルデヒド以外の副生成物の割合が高く、副生成物の再利用可能率が低いという問題があった。
【０００６】
そこで、本発明は、上記従来技術の問題を解決し、エタノールからブタジエンに一段階で変換するに際して、再利用できない副生成物を低減しつつ、高い原料転化率を達成することを課題とする。
【課題を解決するための手段】
【０００７】
本発明者らは、上記課題を解決するために鋭意検討した結果、特定の金属を特定の割合で担体に担持してなる固体触媒に、原料のエタノール又はエタノールとアセトアルデヒドとの混合物を接触させることで、再利用できない副生成物の選択率を低減でき、また、原料の転化率も高くできることを見出し、本発明を完成させるに至った。
【０００８】
即ち、本発明のブタジエンの製造方法は、触媒の存在下で、エタノール又はエタノールとアセトアルデヒドとの混合物からブタジエンを生成させる工程を含み、
前記触媒が、（Ａ）成分：第１１族及び第１０族からなる群から選択される金属と、（Ｂ）成分：第１２族及び第３族ランタノイドからなる群から選択される金属と、（Ｃ）成分：第４族から選択される金属とを担体に担持してなる固体触媒であって、前記（Ａ）成分１質量部に対して、前記（Ｂ）成分の含有量が３〜３３質量部で、前記（Ｃ）成分の含有量が５〜３３質量部である
ことを特徴とする。
本発明のブタジエンの製造方法によれば、再利用できない副生成物の選択率を低減しつつ、原料のエタノール又はエタノールとアセトアルデヒドとの混合物の転化率を向上させることができる。
【０００９】
本発明のブタジエンの製造方法の好適例においては、前記触媒の担体がシリカである。
この場合、再利用不能な副生成物の選択率を更に低減でき、ブタジエン及びアセトアルデヒドの選択性が更に向上する。
【００１０】
本発明のブタジエンの製造方法の他の好適例においては、前記（Ａ）成分が銅及びニッケルからなる群から選択される。
この場合、原料の転化率を更に向上させつつ、再利用不能な副生成物の選択率を更に低減できる。
【００１１】
本発明のブタジエンの製造方法の他の好適例においては、前記（Ｂ）成分が亜鉛及びランタンからなる群から選択される。
この場合も、原料の転化率を更に向上させつつ、再利用不能な副生成物の選択率を更に低減できる。
【００１２】
本発明のブタジエンの製造方法の他の好適例においては、前記（Ｃ）成分がジルコニウムである。
この場合も、原料の転化率を更に向上させつつ、再利用不能な副生成物の選択率を更に低減できる。
【００１３】
本発明のブタジエンの製造方法においては、大気圧の気相条件下、反応温度が４００℃より高く且つ６００℃以下で、重量空間速度が０．１〜１５ｇ／ｇ−ｃａｔ・ｈの条件下で前記ブタジエンを生成させる工程を実施することが好ましい。
本発明のブタジエンの製造方法に用いる触媒は、耐熱性が高いため、前記のような高温、高フィード条件下にも適用でき、また、高温、高フィード条件下でブタジエンの生成工程を実施することで、単位時間当たりのブタジエンの生成量を向上させることができる。
【発明の効果】
【００１４】
本発明によれば、再利用できない副生成物の選択率を低減しつつ、原料のエタノール又はエタノールとアセトアルデヒドとの混合物の転化率を向上させることが可能なブタジエンの製造方法を提供できる。
【発明を実施するための形態】
【００１５】
以下に、本発明のブタジエンの製造方法を、その実施形態に基づき、詳細に説明する。
本発明のブタジエンの製造方法は、触媒の存在下で、エタノール又はエタノールとアセトアルデヒドとの混合物からブタジエンを生成させる工程を含む。なお、本発明のブタジエンの製造方法は、ブタジエンの生成工程以外に、必要に応じて任意の工程を含むことができ、例えば、原料の予熱工程（例えば、原料を加熱して気化させる工程）、生成物の分離工程（例えば、生成物を蒸留分離する工程）、生成物のリサイクル工程（例えば、生成物中のアセトアルデヒドを原料にリサイクルする工程）等を含むことができる。
また、本発明において、ブタジエンとは、１，３−ブタジエンを指す。
【００１６】
＜触媒＞
本発明で用いる触媒は、（Ａ）成分：第１１族及び第１０族からなる群から選択される金属と、（Ｂ）成分：第１２族及び第３族ランタノイドからなる群から選択される金属と、（Ｃ）成分：第４族から選択される金属とを担体に担持してなる固体触媒である。なお、本発明で用いる触媒は、耐熱性が高いため、高温、高フィード条件に適用できる。また、本発明で用いる触媒において、（Ａ）成分、（Ｂ）成分、（Ｃ）成分は、担体上に金属として存在していてもよいし、金属酸化物等の化合物として存在していてもよい。
【００１７】
前記（Ａ）成分は、周期表の第１１族及び第１０族からなる群から選択される金属である。ここで、第１１族の金属としては、銅（Ｃｕ）、銀（Ａｇ）、金（Ａｕ）が例示でき、第１０族の金属としては、ニッケル（Ｎｉ）、パラジウム（Ｐｄ）、白金（Ｐｔ）が例示できる。これらの中でも、原料の転化率を更に向上させつつ、再利用不能な副生成物の選択率を更に低減する観点から、（Ａ）成分としては、銅及びニッケルが好ましい。なお、これら（Ａ）成分の金属は、１種単独で用いてもよく、２種以上を組み合わせて用いてもよい。
また、前記（Ａ）成分の原料は、特に限定されるものではないが、例えば、前記金属の硝酸塩、酢酸塩やそれらの水和物、より具体的には、Ｃｕ（ＮＯ3）2、Ｃｕ（ＯＣＯＣＨ3）2、Ｃｕ（ＯＣＯＣＨ3）2・Ｈ2Ｏ、Ｎｉ（ＮＯ3）2、Ｎｉ（ＮＯ3）2・６Ｈ2Ｏ、Ｎｉ（ＯＣＯＣＨ3）2等を使用することができる。
【００１８】
なお、前記（Ａ）成分の担体に対する含有率（担体の質量に対する（Ａ）成分の質量の百分率）は、特に限定されるものではないが、金属元素として、０．０１〜２質量％の範囲が好ましく、０．０２〜０．５質量％の範囲が更に好ましい。ここで、本発明において、各金属元素の含有率・含有量は、例えば、ＩＣＰまたは蛍光Ｘ線等により測定することができる。
【００１９】
前記（Ｂ）成分は、周期表の第１２族及び第３族ランタノイドからなる群から選択される金属である。ここで、第１２族の金属としては、亜鉛（Ｚｎ）、カドミウム（Ｃｄ）、水銀（Ｈｇ）が例示でき、第３族ランタノイドとしては、ランタン（Ｌａ）、セリウム（Ｃｅ）、プラセオジム（Ｐｒ）、ネオジム（Ｎｄ）、プロメチウム（Ｐｍ）、サマリウム（Ｓｍ）、ユウロピウム（Ｅｕ）、ガドリニウム（Ｇｄ）、テルビウム（Ｔｂ）、ジスプロシウム（Ｄｙ）、ホルミウム（Ｈｏ）、エルビウム（Ｅｒ）、ツリウム（Ｔｍ）、イッテルビウム（Ｙｂ）、ルテチウム（Ｌｕ）が例示できる。これらの中でも、原料の転化率を更に向上させつつ、再利用不能な副生成物の選択率を更に低減する観点から、（Ｂ）成分としては、亜鉛及びランタンが好ましい。なお、これら（Ｂ）成分の金属は、１種単独で用いてもよく、２種以上を組み合わせて用いてもよい。
また、前記（Ｂ）成分の原料は、特に限定されるものではないが、例えば、前記金属の硝酸塩、酢酸塩やそれらの水和物、より具体的には、Ｚｎ（ＮＯ3）2、Ｚｎ（ＮＯ3）2・６Ｈ2Ｏ、Ｚｎ（ＯＣＯＣＨ3）2、Ｌａ（ＮＯ3）3・６Ｈ2Ｏ、Ｌａ（ＯＣＯＣＨ3）3・ｎＨ2Ｏ、Ｌａ（ＯＣＯＣＨ3）3等を使用することができる。
【００２０】
本発明で用いる触媒において、前記（Ｂ）成分の含有量は、前記（Ａ）成分１質量部に対して３〜３３質量部の範囲であり、好ましくは３〜１０質量部の範囲である。ここで、（Ｂ）成分の含有量とは、金属元素としての（Ａ）成分１質量部に対する金属元素としての（Ｂ）成分の含有量である。（Ｂ）成分の含有量が前記範囲内であれば、生成物中のブタジエン及びアセトアルデヒドの選択率が高くなり、エテンの選択率が低くなる。
なお、前記（Ｂ）成分の担体に対する含有率（担体の質量に対する（Ｂ）成分の質量の百分率）は、特に限定されるものではないが、金属元素として、０．１〜８質量％の範囲が好ましく、０．４〜８質量％の範囲が更に好ましい。
【００２１】
前記（Ｃ）成分は、周期表の第４族から選択される金属である。ここで、第４族の金属としては、チタン（Ｔｉ）、ジルコニウム（Ｚｒ）、ハフニウム（Ｈｆ）が例示できる。これらの中でも、原料の転化率を更に向上させつつ、再利用不能な副生成物の選択率を更に低減する観点から、（Ｃ）成分としては、ジルコニウムが好ましい。なお、これら（Ｃ）成分の金属は、１種単独で用いてもよく、２種以上を組み合わせて用いてもよい。
また、前記（Ｃ）成分の原料は、特に限定されるものではないが、例えば、前記金属の硝酸塩、オキシ硝酸塩、酢酸塩、オキシ酢酸塩やそれらの水和物等、より具体的には、ＺｒＯ（ＮＯ3）2、ＺｒＯ（ＮＯ3）2・２Ｈ2Ｏ、ＺｒＯ（ＯＣＯＣＨ3）2等を使用することができる。
【００２２】
本発明で用いる触媒において、前記（Ｃ）成分の含有量は、前記（Ａ）成分１質量部に対して５〜３３質量部の範囲であり、好ましくは５〜２０質量部の範囲である。ここで、（Ｃ）成分の含有量とは、金属元素としての（Ａ）成分１質量部に対する金属元素としての（Ｃ）成分の含有量である。（Ｃ）成分の含有量が前記範囲内であれば、生成物中のブタジエン及びアセトアルデヒドの選択率が高くなり、エテンの選択率が低くなる。
なお、前記（Ｃ）成分の担体に対する含有率（担体の質量に対する（Ｃ）成分の質量の百分率）は、特に限定されるものではないが、０．２〜４質量％の範囲が好ましく、１〜３質量％の範囲が更に好ましい。
【００２３】
前記担体は、前記（Ａ）成分、（Ｂ）成分、（Ｃ）成分を担持できればよく、例えば、シリカ、アルミナ、マグネシア等が挙げられる。これらの中でも、再利用不能な副生成物の選択率を更に低減でき、ブタジエン及びアセトアルデヒドの選択性を更に向上させる観点から、触媒の担体としては、シリカが好ましい。なお、これら担体は、１種単独で用いてもよく、２種以上を混合して用いてもよい。
また、前記担体の細孔径は、特に限定されるものではないが、５０〜３００Åの範囲が好ましく、１００〜２００Åの範囲が更に好ましい。
また、前記担体の表面積は、特に限定されるものではないが、窒素吸着比表面積として、１００〜１０００ｍ2／ｇの範囲が好ましく、２００〜５００ｍ2／ｇの範囲が更に好ましい。
【００２４】
前記触媒の調製方法としては、公知の方法を採用でき、例えば、含浸法、ゾルゲル法等が挙げられるが、これらの中でも、得られる触媒の活性及び選択性が高く、また、簡便であることから、含浸法が好ましい。
前記触媒は、例えば、（Ａ）成分、（Ｂ）成分、（Ｃ）成分の原料となる金属の硝酸塩、酢酸塩等を水に溶解させ、得られた水溶液を担体に含浸し、好ましく６０〜８０℃で減圧乾燥し、更に、好ましくは２００〜６００℃、より好ましく３００〜５００℃で焼成することで調製でき、乾燥時間や焼成時間は、適宜調整できる。また、調製した触媒は、使用前に、必要に応じて、成型、整粒などを施してもよい。
【００２５】
エタノールの反応としては、エタノールからアセトアルデヒドが生成し、該アセトアルデヒドから、アセトアルドール、クロトンアルデヒド、クロチルアルコールを経てブタジエンが生成する反応ルートや、前記アセトアルデヒドから、３−ヒドロキシブタノールを経てブタジエンが生成する反応ルートが提案させており、その一方、エテンの生成等の副反応も知られている。理論に拘束されることを望むものではないが、上述した本発明で用いる触媒は、エテンを生成する反応ルートよりも、ブタジエンやアセトアルデヒドを生成する反応ルートに基質をより多く引き込むことができるため、反応生成物中のブタジエン及びアセトアルデヒドの選択率を向上させることができる。また、本発明で用いる触媒は、活性自体も高いため、原料の転化率を向上させることができ、そのため、該触媒を用いることで、ブタジエンを高い収率で製造することが可能になる。
また、エタノールとアセトアルデヒドとの混合物を原料としても、アセトアルデヒドはエタノールからブタジエンを生成する反応ルートにおける中間体に当たるため、本発明で用いる触媒によれば、エタノールを原料とする場合と同様に、ブタジエンを高い収率で製造することが可能になる。
【００２６】
＜原料＞
本発明のブタジエンの製造方法では、目的生成物のブタジエンの原料として、エタノール、或いは、エタノールとアセトアルデヒドとの混合物を使用する。なお、これらの原料は、適宜希釈して、触媒に接触させてもよく、希釈媒体としては、窒素、アルゴン、ヘリウム等の不活性ガスが挙げられる。また、触媒に接触させる原料混合物は、エタノール、アセトアルデヒド、希釈媒体以外の不純物等を含んでいてもよい。
また、原料として、エタノールとアセトアルデヒドとの混合物を使用する場合、エタノールとアセトアルデヒドの質量比（エタノール：アセトアルデヒド）は、特に限定されるものではないが、例えば、１９：１〜１０：１０の範囲が好ましく、４：１〜７：３の範囲が更に好ましい。
なお、本発明のブタジエンの製造方法によれば、生成物中のアセトアルデヒドの選択率を向上させることができるが、該アセトアルデヒドは、ブタジエンの原料として、再利用できる。そして、アセトアルデヒド等の再利用可能な副生成物を原料にリサイクルすることで、プロセス全体の原料の利用効率を向上させ、プロセスの経済性を更に向上させることもできる。
【００２７】
＜反応条件等＞
本発明のブタジエンの製造方法は、公知の反応形式で実施でき、流通式でも、バッチ式でも、その他でもよいが、生産性の観点から、流通式で実施することが好ましい。また、流通式で実施する場合、触媒は、固定床でも、流動床でも、その他でもよい。また、本発明のブタジエンの製造方法は、気相で行っても、液相で行ってもよいが、高い反応温度を適用でき、原料の転化率が向上する観点から、気相条件下で行うことが好ましい。
また、所望により、反応開始前に、触媒を還元してもよく、例えば、水素気流中、２００〜５００℃で、触媒を還元した後、原料と接触させて、ブタジエンの生成工程を実施してもよい。
【００２８】
本発明のブタジエンの製造方法は、上記の固体触媒を使用してエタノール又はエタノールとアセトアルデヒドとの混合物からブタジエンを生成させる限り特に限定されない。なお、本発明のブタジエンの製造方法において、反応圧力は０．０１〜１ＭＰａの範囲が好ましく、大気圧下（例えば、０．０９〜０．１１ＭＰａ）が更に好ましく、反応温度は２００〜６００℃の範囲が好ましく、３００℃より高く且つ６００℃以下の範囲が更に好ましく、重量空間速度（ＷＨＳＶ）は０．１〜１５ｇ／ｇ−ｃａｔ・ｈの範囲が好ましく、１〜１０ｇ／ｇ−ｃａｔ・ｈの範囲が更に好ましい。
なお、本発明のブタジエンの製造方法に用いる触媒は、耐熱性が高いため、大気圧の気相条件下、反応温度が３００℃より高く且つ６００℃以下で、重量空間速度が０．１〜１５ｇ／ｇ−ｃａｔ・ｈの条件下にも適用でき、かかる高温、高フィード条件下で実施することで、単位時間当たりのブタジエンの生成量を向上させることができる。
【実施例】
【００２９】
以下に、実施例を挙げて本発明を更に詳しく説明するが、本発明は下記の実施例に何ら限定されるものではない。
【００３０】
（実施例１）
Ｃｕ（ＯＣＯＣＨ3）2・Ｈ2Ｏ（Ｃｕ塩）０．０２２ｇ、Ｚｎ（ＮＯ3）2・６Ｈ2Ｏ（Ｚｎ塩）０．１３７ｇ、ＺｒＯ（ＮＯ3）2・２Ｈ2Ｏ（Ｚｒ塩）０．０９８ｇを水１０ｍｌに溶解させて水溶液を調製し、該水溶液をシリカ（シグマアルドリッヂ社製Ｇｒａｄｅ６４６、３５−６０ｍｅｓｈ、ｐｏｒｅ １５０Å）に含浸し、８０℃で８時間乾燥し、５００℃で２時間焼成して、ＣｕとＺｎとＺｒがシリカに担持されてなる固体触媒Ａを調製した。固体触媒Ａ中の担体に対する各金属元素の含有率、及び各金属元素の質量比を表１に示す。
【００３１】
得られた固体触媒Ａ ０．５ｇを固定床流通式反応器に充填し、Ｎ2ガスを１０〜１５ｍｌ／ｍｉｎで流し、更に、エタノールを０．０５ｍｌ／ｍｉｎの割合で、Ｎ2ガス流に添加し、反応温度５００℃、大気圧下において、原料のエタノールを重量空間速度（ＷＨＳＶ）４．７３ｇ／ｇ−ｃａｔ・ｈの条件で流通させた。反応を２時間行い、得られた生成物をガスクロマトグラフ（アジリエント社製）を用いて分析した。また、以下の式に従って、原料の転化率と各生成物の選択率を算出した。
原料の転化率＝（原料投入量−未反応原料の留出量）／（原料投入量）×１００（％）
各生成物の選択率＝（各生成物の生成量）／（原料投入量−未反応原料の留出量）×１００（％）
原料エタノールの転化率と、各生成物の選択率を表１に示す。
【００３２】
（実施例２）
Ｃｕ（ＯＣＯＣＨ3）2・Ｈ2Ｏ（Ｃｕ塩）０．０２２ｇ、Ｚｎ（ＮＯ3）2・６Ｈ2Ｏ（Ｚｎ塩）０．１３７ｇ、ＺｒＯ（ＮＯ3）2・２Ｈ2Ｏ（Ｚｒ塩）０．２９４ｇを水１０ｍｌに溶解させて水溶液を調製し、該水溶液をシリカ（シグマアルドリッヂ社製Ｇｒａｄｅ６４６、３５−６０ｍｅｓｈ、ｐｏｒｅ １５０Å）に含浸し、８０℃で８時間乾燥し、５００℃で２時間焼成して、ＣｕとＺｎとＺｒがシリカに担持されてなる固体触媒Ｂを調製した。固体触媒Ｂ中の担体に対する各金属元素の含有率、及び各金属元素の質量比を表１に示す。
また、得られた固体触媒Ｂを使用して、実施例１と同じ条件で、反応を実施した結果も表１に示す。
【００３３】
（比較例１）
Ｃｕ（ＯＣＯＣＨ3）2・Ｈ2Ｏ（Ｃｕ塩）０．０２２ｇ、Ｚｎ（ＮＯ3）2・６Ｈ2Ｏ（Ｚｎ塩）０．１３７ｇ、ＺｒＯ（ＮＯ3）2・２Ｈ2Ｏ（Ｚｒ塩）０．０４９ｇを水１０ｍｌに溶解させて水溶液を調製し、該水溶液をシリカ（シグマアルドリッヂ社製Ｇｒａｄｅ６４６、３５−６０ｍｅｓｈ、ｐｏｒｅ １５０Å）に含浸し、８０℃で８時間乾燥し、５００℃で２時間焼成して、ＣｕとＺｎとＺｒがシリカに担持されてなる固体触媒Ｃを調製した。固体触媒Ｃ中の担体に対する各金属元素の含有率、及び各金属元素の質量比を表１に示す。
また、得られた固体触媒Ｃを使用して、実施例１と同じ条件で、反応を実施した結果も表１に示す。
【００３４】
（実施例３）
Ｃｕ（ＯＣＯＣＨ3）2・Ｈ2Ｏ（Ｃｕ塩）０．０２２ｇ、Ｚｎ（ＮＯ3）2・６Ｈ2Ｏ（Ｚｎ塩）０．０６９ｇ、ＺｒＯ（ＮＯ3）2・２Ｈ2Ｏ（Ｚｒ塩）０．２９４ｇを水１０ｍｌに溶解させて水溶液を調製し、該水溶液をシリカ（シグマアルドリッヂ社製Ｇｒａｄｅ６４６、３５−６０ｍｅｓｈ、ｐｏｒｅ １５０Å）に含浸し、８０℃で８時間乾燥し、５００℃で２時間焼成して、ＣｕとＺｎとＺｒがシリカに担持されてなる固体触媒Ｄを調製した。固体触媒Ｄ中の担体に対する各金属元素の含有率、及び各金属元素の質量比を表１に示す。
また、得られた固体触媒Ｄを使用して、実施例１と同じ条件で、反応を実施した結果も表１に示す。
【００３５】
（実施例４）
Ｃｕ（ＯＣＯＣＨ3）2・Ｈ2Ｏ（Ｃｕ塩）０．０２２ｇ、Ｌａ（ＯＣＯＣＨ3）3・１．５Ｈ2Ｏ（Ｌａ塩）０．６３２ｇ、ＺｒＯ（ＮＯ3）2・２Ｈ2Ｏ（Ｚｒ塩）０．２９４ｇを水１０ｍｌに溶解させて水溶液を調製し、該水溶液をシリカ（シグマアルドリッヂ社製Ｇｒａｄｅ６４６、３５−６０ｍｅｓｈ、ｐｏｒｅ １５０Å）に含浸し、８０℃で８時間乾燥し、５００℃で２時間焼成して、ＣｕとＬａとＺｒがシリカに担持されてなる固体触媒Ｅを調製した。固体触媒Ｅ中の担体に対する各金属元素の含有率、及び各金属元素の質量比を表１に示す。
また、得られた固体触媒Ｅを使用して、実施例１と同じ条件で、反応を実施した結果も表１に示す。
【００３６】
（実施例５）
Ｎｉ（ＮＯ3）2・６Ｈ2Ｏ（Ｎｉ塩）０．００５３ｇ、Ｚｎ（ＮＯ3）2・６Ｈ2Ｏ（Ｚｎ塩）０．０６９ｇ、ＺｒＯ（ＮＯ3）2・２Ｈ2Ｏ（Ｚｒ塩）０．０９８ｇを水１０ｍｌに溶解させて水溶液を調製し、該水溶液をシリカ（シグマアルドリッヂ社製Ｇｒａｄｅ６４６、３５−６０ｍｅｓｈ、ｐｏｒｅ １５０Å）に含浸し、８０℃で８時間乾燥し、５００℃で２時間焼成して、ＮｉとＺｎとＺｒがシリカに担持されてなる固体触媒Ｆを調製した。固体触媒Ｆ中の担体に対する各金属元素の含有率、及び各金属元素の質量比を表１に示す。
また、得られた固体触媒Ｆを使用して、実施例１と同じ条件で、反応を実施した結果も表１に示す。
【００３７】
（比較例２）
Ｃｕ（ＯＣＯＣＨ3）2・Ｈ2Ｏ（Ｃｕ塩）０．０２２ｇ、Ｚｎ（ＮＯ3）2・６Ｈ2Ｏ（Ｚｎ塩）０．０２２ｇ、ＺｒＯ（ＮＯ3）2・６Ｈ2Ｏ（Ｚｒ塩）０．０２２ｇを水２００ｍｌに溶解させて水溶液を調製し、該水溶液をシリカ（アルドリッヂ社製Ｄａｖｉｓｉｌ ｇｒａｄｅ ６４５、３５〜６０ｍｅｓｈ）に含浸し、８０℃で３時間乾燥し、３００〜５００℃で５時間焼成してＣｕとＺｎとＺｒがシリカに担持されてなる固体触媒Ｇを調製した。固体触媒Ｇ中の担体に対する各金属元素の含有率、及び各金属元素の質量比を表１に示す。
また、得られた固体触媒Ｇを使用して、実施例１と同じ条件で、反応を実施した結果も表１に示す。
【００３８】
（実施例６）
エタノールを０．１ｍｌ／ｍｉｎの割合でＮ2ガス流に添加する代わりに、エタノールを０．１ｍｌ／ｍｉｎ、アセトアルデヒドを０．１ｍｌ／ｍｉｎの割合でＮ2ガス流に添加する以外は、実施例１と同様にして、反応を実施した。結果を表１に示す。
【００３９】
【表１】
2016023141.tif 000002
【００４０】
表１に示す結果から、本発明に従う実施例１〜５は、ブタジエンの選択率が高いことに加えて、原料として再利用が可能なアセトアルデヒドの選択率も高いことが分かる。
一方、（Ａ）成分に対する（Ｂ）成分及び（Ｃ）成分の含有量が本発明で規定の範囲を外れる比較例１は、ブタジエンの選択率が非常に低く、また、比較例２は、ブタジエンの選択率が高いものの、原料として再利用できないエテンの選択率が高く、また、原料として再利用が可能なアセトアルデヒドの選択率が低いことが分かる。
また、実施例６の結果から、原料としてエタノールとアセトアルデヒドとの混合物を使用しても、高い選択率でブタジエンを生成させられることが分かる。
【産業上の利用可能性】
【００４１】
本発明の方法で製造されるブタジエンは、モノマーとしてブタジエンゴム（ＢＲ）、スチレン・ブタジエンゴム（ＳＢＲ）等の合成ゴムの原料として使用できる。